"一般式Iの化合物:式中、Aは以下のものであり、式中、Y1およびY2は、相互に独立して以下の一般式の置換基であり、式中、rは0または1、好ましくは1を示し、R1、R2、R3は相互に独立して、H、OH、C1-20アルキル、C412シクロアルキル、C220アルケニル、C120アルコキシ、C412シクロアルコキシ、C220アルケニルオキシ、C720アラルキル、ハロゲン、C≡N、C15ハロアルキル、SO2R、SO3H、SO3MM=アルカリ金属、COOR、CONHR、CONRR、OCOOR、OCOR、OCONHR、メタアクリルアミノ、メタアクリルオキシ;C612アリール所望により、C112アルキル、C112アルコキシ、CNおよびまたはハロゲンにより置換される、またはC312ヘテロアリール所望により、C112アルキル、C112アルコキシ、CNおよびまたはハロゲンにより置換されるを表わし、式中、Mはアルカリ金属カチオンを表し、RおよびRは、H、C120アルキル、C412シクロアルキル;C612アリール所望により、C112アルキル、C112アルコキシ、CNおよびまたはハロゲンにより置換される、またはC312ヘテロアリール所望により、C112アルキル、C112アルコキシ、CNおよびまたはハロゲンにより置換されるを表し、Xは、各鎖において、所望により置換された、直鎖状または分岐状の、炭素、酸素、窒素、硫黄、リンおよび/またはケイ素から成る開鎖リンカーを表し、Tは、アクリレート基OCH=CH2またはメタクリレート基OC=CH2を示し、およびnは2~5の整数を示す。化合物が一般式I1化合物であることを特徴とする、請求項1に記載の化合物式中、Zは、所望により置換された直線状または分岐状のC1-20アルキレン基またはC1-20アルキレンエーテル基を示し、T、n、Y1およびY2は、請求項1に記載された意義を有する。置換基Y1およびY2における、rがいずれの場合も1であることを特徴とする請求項1または2に記載の化合物。置換基Y1およびY2における、基R1、R2およびR3がいずれの場合もHを表すことを特徴とする、請求項1~3の少なくとも1項に記載の化合物。化合物が、式I11~の化合物から成る群から選択される化合物であることを特徴とする、請求項1~4のいずれか1項に記載の化合物:請求項1~5の少なくとも1項に記載の少なくとも1つの化合物と少なくとも1つの有機溶媒を含有することを特徴とする、コーティング組成物。少なくとも1つの開始剤、好ましくは少なくとも1つの光開始剤を含有することを特徴とする、請求項6に記載のコーティング組成物。HALS安定剤ヒンダードアミン光安定剤の群から選択される少なくとも1つの安定剤を含有することを特徴とする、請求項6または7に記載のコーティング組成物。少なくとも1つの反応性希釈剤または少なくとも1つのオリゴマーの脂肪族ウレタンアクリレートまたはポリエステルアクリレートを含有することを特徴とする、請求項6~8のいずれか1項に記載のコーティング組成物。安定剤、フロー剤、表面添加剤、顔料、着色剤、接着促進剤、IR吸収剤および一般式の化合物以外のUV吸収剤から成る群から選択される1種以上の更なる添加剤を更に含有することを特徴とする、請求項6~9のいずれか1項に記載のコーティング組成物。以下のことを特徴とする、基材のコーティング方法:A請求項6~10のいずれか1項に記載のコーティング組成物の層を基材に施し、B次いで、溶媒の少なくとも一部を、工程Aに従い得られた層から除去し、C次いで、工程Bに従い得られた層を硬化させる。請求項6~10のいずれか1項に記載のコーティング組成物から製造されるコーティング。請求項6~10のいずれか1項に記載の少なくとも1つのコーティング組成物から製造される少なくとも1種のコーティングと少なくとも1つの基材を含むことを特徴とする物品。基材が1つ以上の熱可塑性プラスチックを含有する成型品、押出品、共押出品であることを特徴とする、請求項13に記載の物品。請求項13または14に係るフィルム、シート、多層シート、ヘッドランプカバープレート、自動車用グレージングまたは建築用グレージング。したがって、十分なUV保護作用を備えるプライマー層を製造するのに使用でき、上述のような欠点を有さない適当なUV吸収剤が依然として必要とされている。したがって、本発明の目的は、十分なUV保護作用を有し、薄くてあまり柔軟ではないプライマー層を製造できるUV吸収剤を見いだすことである。その結果、耐引掻性の最上層へUV吸収剤を更に添加することを必要としないか、または耐引掻性の最上層へUV吸収剤を更に添加する際に、それらの耐引掻性機能を低下させるようなUV吸収剤量をもはや必要としない。本発明の目的は、s-トリアジン類の物質から成るUV吸収剤、好ましくは、ビフェニル置換s-トリアジンから成るUV吸収剤を提供することによりもたらされ、それらは、2つ以上の重合性のアクリレートおよび/またはメタクリレート基を有し、該基は、硬い芳香族着色コアの開鎖置換基に結合する。本発明は、一般式Iの化合物を提供する。式中、Aは以下のものであり、式中、Y1およびY2は、相互に独立して以下の一般式の置換基であり、式中、rは0または1を表し、好ましくは1でありR1、R2、R3は相互に独立して、H、OH、C1-20アルキル、C412シクロアルキル、C220アルケニル、C120アルコキシ、C412シクロアルコキシ、C220アルケニルオキシ、C720アラルキル、ハロゲン、C≡N、C15ハロアルキル、SO2R、SO3H、SO3MM=アルカリ金属、COOR、CONHR、CONRR、OCOOR、OCOR、OCONHR、メタアクリルアミノ、メタアクリルオキシ;C612アリール所望により、C112アルキル、C112アルコキシ、CNおよびまたはハロゲンにより置換される、またはC312ヘテロアリール所望により、C112アルキル、C112アルコキシ、CNおよびまたはハロゲンにより置換されるを表わし、Mはアルカリ金属カチオンを表し、RおよびRは、H、C120アルキル、C412シクロアルキル、C612アリール所望により、C112アルキル、C112アルコキシ、CNおよびまたはハロゲンにより置換される、またはC312ヘテロアリール所望により、C112アルキル、C112アルコキシ、CNおよびまたはハロゲンにより置換されるを表し、Xは、各鎖において、所望により置換された、直鎖状または分岐状の、炭素、酸素、窒素、硫黄、リンおよび/またはケイ素から成るリンカーを表し、Tは、アクリレート基OCH=CH2またはメタクリレート基OC=CH2を示し、およびnは2~5の整数を示す。本発明によると、少なくとも2個の基Tは、一般式に係るリンカーXに結合する。本発明に係るUV吸収剤自体は、フィルム形成能を有する。プラスチック材料の表面に施す場合、それらは非結晶質で、透明で澄んだコーティングを形成し、結晶化する傾向を有さない。さらに、重合性のアクリレート基および/またはメタクリレート基に起因して、本発明に係るUV吸収剤を有するコーティング製品は、熱的にまたは紫外線硬化可能であり、あるいは、他の常套の硬化法例えば、電子線硬化、プラズマ硬化などにより硬化できる。したがって、本発明に係るUV吸収剤は、十分にUV放射を吸収する薄くて強固な製品を提供し、さらに、耐引掻ラッカー、好ましくはゾルゲルラッカー用の耐久性のある基材プライマー層を提供できる。プライマー層の十分なUV保護作用のために、さらなるUV吸収剤を、このような外側に設けられる耐引掻ラッカーコーティングに添加することはもはや必要でないか、または、比較的多量の添加をもはや必要としない。それにより、機械的強度の低下もまた生じない。メタアクリレート基を有するトリアジンは、既に何度も開示されているDE-A19739781、EP-A0706083、US6500887、未公開のドイツ特許出願DE102009019493.2参照。EPA076083において、わずか1つのメタクリレート基をそれぞれ有する複数のトリアジンが開示されている。しかし、これらの化合物は硬化ラッカーとして使用できない結晶性物質である。このような物質はUV吸収コポリマーの製造に使用されている。1つのメタクリレート基を有する結晶質のトリアジンは、US6500887に開示され、保護されるプラスチック材料に対して常套の方法で添加される。DE-A19739781、EP-A0706083、US6500887、および未公開のドイツ特許出願DE102009019493.2において、複数のメタクリレート基を含むトリアジンもまた開示されている。しかしながら、このような基は、分子中で分散しているので、僅か1つのメタクリレート基のみが、硬い芳香族着色コアの各置換基に結合し得る。このような物質を用いる開示された方法は、1つのメタクリレート基のみを含有する化合物の性質を超えることができない。これらの文献は、このような物質自体が硬化性であること、およびこのような物質がプラスチック材料を保護するUV保護ラッカー用のフィルム形成化合物であることを開示していない。したがって、本発明に係る化合物は新規なものである。好ましくは、本発明に係る化合物は、300~340nmにて紫外線の最大吸収を有する。一般式Iの化合物において、Xは好ましくは、所望により置換された直線状または分岐状のリンカーであり、この場合において、炭素、酸素、窒素、硫黄、リンおよび/またはケイ素から選択される少なくとも4個の原子からなる鎖が、群Aの酸素原子と各T基の間の鎖中に存在する。一般式Iの化合物は、好ましくは一般式I1で表される化合物である。式中、Zは、所望により置換された直線状または分岐状のC1-20アルキレン基またはC1-20アルキレンエーテル基であり、およびT、n、Y1およびY2は、一般式Iの化合物に関する上記意義を有する。一般式I1の化合物において、特に好ましくは、一般式の化合物である:式中、R4はHまたはC1-20アルキルを表し、R5はH、C1-20アルキルまたは-CH2-OHを表しpは0または1を表し、qは3-qを表す。一般式IまたはI1の化合物において、好ましくは、一般式でさらに表される化合物である。式中、R4はHまたはC1-20アルキルを表わす。一般式IまたはI1の化合物において、好ましくは、一般式でさらに表される化合物である。式中、R4はHまたはC1-20アルキルを表し、R5は-CH2-OHを表しmは0または1を表しnは2-mを表し、およびpは0、1または2を表し、qは3-qを表す。式、およびにおいて、AおよびTは、一般式Iの化合物に関する上記意義を有する。好ましい実施態様において、式、または~における置換基Y1およびY2について、rはいずれの場合も1を表す。好ましい実施態様において、式、または~における置換基Y1およびY2について、基R1、R2およびR3は、いずれの場合もHを表す。特に好ましくは、式、または~における置換基Y1およびY2は、同時に以下のものを表す一般式Iまたはを有する化合物のうち、式~で表される以下の化合物が最も特に好ましい:本発明は、本発明に係る一般式のUV吸収化合物のうちの少なくとも1つを含有するコーティング組成物を提供する。プラスチック材料の表面に対して一般式Iの化合物を施すための本発明に係るコーティング組成物の好ましい配合形態は、常套の有機溶媒を用いる溶液形態で得ある。したがって、好ましくは、本発明に係るコーティング組成物は、少なくとも1種の有機溶媒を含有する。適当な溶媒は、例えば芳香族溶媒、ケトン、アルコール、エーテルまたはエステル、例えばアルキルアセテートなどである。トルエン、ブチルアセテート、ジアセトンアルコールおよび2-メトキシプロパノールが特に好ましい。溶媒は、コーティングを施されるプラスチック材料に対して適合することが好ましく、その結果、表面損傷、例えばエッチングなどを避けることができる。ポリカーボネートまたはコポリカーボネートを含有する基材をコーティングするために、ジアセトンアルコールまたは2-メトキシプロパノールが、溶媒として特に好ましい。本発明に係るコーティング組成物は、重合開始剤をさらに好ましく含有する。好ましい開始剤は、熱または紫外線促進型の開始剤である。50°Cより高い温度でラジカルに分解する常套の過酸化物、例えば、ジアシル過酸化物、パーオキシジカーボネート、パーオキシエステル、パーケタール、ヒドロキシパーオキシド、ケトパーオキシドおよびジアルキルパーオキシドは、熱開始剤として使用できる。典型的なアゾ開始剤も適当な熱開始剤である。適当なUV-促進開始剤光開始剤は、好ましくは高い光化学反応性、および近紫外線範囲>300nm、特に好ましくは>350nmに吸収帯を有する。適当な光開始剤は、例えば、アシルホスフィンオキシド誘導体およびα-アミノアルキルフェノン誘導体からなる群から選択されるものである。以下のもが光開始剤として好ましく使用される:ビス2,4,6-トリメチルベンゾイルフェニルホスフィンオキシドCibaSpecialtyChemicalsからのIrgacure登録商標819、2,4,6-トリメチルベンゾイルジフェニルホスフィンオキシドBASFAGからのLucirin登録商標TPOSolid、ビス2,6-ジメチルベンゾイル2,4,4-トリメチルペンチルホスフィンオキシド、ビス2,6-ジメトキシベンゾイル2,4,4-トリメチルペンチルホスフィンオキシド、ベンゾイルホスホン酸ビス2,6-ジメチルフェニルエステルBASFAGからのLucirin登録商標8728、2,4,6-トリメチルベンゾイルエトキシフェニルホスフィンオキシドBASFAGからのLucirin登録商標TPOL、2-ベンジル-2-ジメチルアミノ-1-4-モルフォリノフェニル-1-ブタノンCibaSpecialtyChemicalsからのIrgacure登録商標369、および2-メチル-1-[4-メチルチオフェニル]-2-モルフォリノ-1-プロパノンCibaSpecialtyChemicalsからのIrgacure登録商標907。以下のもが光開始剤として特に好ましく使用される:ビス2,4,6-トリメチルベンゾイルフェニルホスフィンオキシドCibaSpecialtyChemicalsからのIrgacure登録商標819、2,4,6-トリメチルベンゾイルエトキシフェニルホスフィンオキシドBASFAGからのLucirin登録商標TPOLおよび2-メチル-1-[4-メチルチオフェニル]-2-モルフォリノ-1-プロパノンCibaSpecialtyChemicalsからのIrgacure登録商標907。また、これらの光開始剤を相互に混合してもよく、これらの光開始剤と、例えばα-ヒドロキシアルキル-フェノンまたはフェニルアセトフェノンなどの他の一般的に既知の光開始剤とを混合してもよい。これらは、ビス2,6-ジメトキシベンゾイル2,44-トリメチルペンチルホスフィンオキシドと、1-ヒドロキシシクロヘキシルフェニルメタノンを好ましくは25:75の割合で混合したものCibaSpecialtyChemicalsからのIrgacure登録商標1800;2,4,6-トリメチルベンゾイル-ジフェニル-ホスフィンオキサイドと2-ヒドロキシ-2-メチル-1-フェニル-1-プロパノンを好ましくは50:50の割合で混合したものCibaSpecialtyChemicalsからのDarocur4265;またはビス2,6-ジメトキシベンゾイル2,4,4-トリメチルペンチルホスフィンオキシドと、2-ヒドロキシ-2-メチル-1-フェニル-1-プロパノンを好ましくは25:75の割合で混合したものCibaSpecialtyChemicalsからのIrgacure登録商標1700である。本発明に係るコーティング組成物は、安定剤を含有してもよい。好ましい安定剤は、HALSヒンダードアミン光安定剤と称される塩基性安定剤である。HALSすなわち、立体的障害アミンは、式で表される液体または固体のピペリジン誘導体である:式中、YはHまたはCH3を表し、およびR9は、Z-R10-Z-R11、または以下のものであり式中、Zは二価官能基、例えば、好ましくは-CO、NHまたはNHCを表し、R10は、二価の有機基、例えば、好ましくは、lであり、式中、lは1~12の整数を表し、好ましくは3~10の整数であり、-CCHPh-O、または以下のものでありおよびR11はHまたはC1-20アルキルを表す。立体障害アミンは、ポリマーの分解において形成されたラジカルを捕獲するラジカル受容体として作用する。HALS種の一般的な概略は、TBolleinLackadditiveJBielemannedWileyVCHWeinheimおよびAValetinLichtschutzmittelfurLackeVincentzVerlagHanoverに記載されている。好ましいHALSは、EP1308084およびDE-A60307122に開示されており、一般式の化合物とそれらの組合せは特記すべきである。本発明に係る一般式I化合物は、結晶性で無く、および、更なる重合性コモノマー、架橋剤、オリゴマー性もしくはポリマー性バインダーおよび/または増粘剤を用いること無く、本発明に係る化合物は非結晶質透明なコーティングを形成し、それは、熱またはUV硬化あるいは更なる常套の硬化方法例えば、電子線硬化、プラズマ硬化などにより、強固で薄いUV保護層へと変化する。したがって、本発明の好ましい実施態様において、本発明に係るコーティング組成物は、更なる重合性コモノマー、架橋剤、オリゴマー性もしくはポリマー性バインダーまたは増粘剤を含有しない。しかしながら、ある用途に関しては、本発明に係るコーティング組成物は、一般式Iの少なくとも1種の化合物に加えて、1または2の反応性希釈剤およびまたは反応性の、すなわち重合性のオリゴマーバインダーまたはポリマーバインダーを含有することが有利である。好ましくは、このような反応性希釈剤およびまたはオリゴマーバインダーまたはポリマーバインダーは、一般式I化合物の総重量に基づき、80重量以下の量で添加される。適当な反応性希釈剤は既知であり、ChemistryTechnologyofUVEBFormulationforCoatingsInksPaintsVol21991SITATechnologyロンドン237頁306頁に記載されている。好ましい反応性希釈剤は、例えば、メタンジオールジアクリレート、12エタンジオールジアクリレート、1,3-プロパンジオールジアクリレート、1,2-プロパンジオールジアクリレート、グリセロールトリアクリレート、1,4-ブタンジオールジアクリレート、1,3-ブタンジオールジアクリレート、1,2,4-ブタントリオールトリアクリレート、1,5-ペンタンジオールジアクリレート、ネオペンチルグリコールジアクリレート、ペンタエリトリトールトリアクリレート、ペンタエリトリトールテトラアクリレート、1,6-ヘキサンジオールジアクリレート、トリメチロールプロパンジアクリレート、トリメチロールプロパントリアクリレート、トリシクロデカンジメタノールジアクリレート、ジエチレングリコールジアクリレート、トリエチレングリコールジアクリレート、テトラエチレングリコールジアクリレート、ジプロピレングリコールジアクリレート、トリプロピレングリコールジアクリレート、トリメチロールプロパントリエトキシトリアクリレート、ジペンタエリトリトールペンタアクリレート、ジペンタエリトリトールヘキサアクリレート、ジトリメチロールプロパンテトラアクリレートおよび対応するメタクリレート誘導体である。1,6-ヘキサンジオールジアクリレート、トリシクロデカンジメタノールジアクリレート、トリメチロールプロパントリアクリレート、ペンタエリトリトールテトラアクリレートおよびそれらのメタクリレート誘導体が特に好ましく使用される。所望による反応性の重合性成分として同様に適当なものは、オリゴマーの脂肪族ウレタンアクリレートまたはポリエステルアクリレート反応性オリゴマーバインダーまたはポリマーバインダーである。脂肪族ウレタンアクリレートまたはポリエステルアクリレートの分類に属する適当なオリゴマーの調製と、ラッカーバインダーとしてのそれらの使用は、既知であり、ChemistryTechnologyofUVEBFormulationforCoatingsInksPaintsVol21991SITATechnologyロンドン73頁123頁および123頁135頁ポリエステルアクリレートに記載されている。本発明の範囲において適当な商業的に入手可能な物質は、例えば、Ebecryl登録商標4858、Ebecryl登録商標284、Ebecryl登録商標265、Ebecryl登録商標264いずれの場合も、CytecSurfaceSpecialities製、CrayValley製のCraynor登録商標925、VianovaResin製のViaktin登録商標6160、BayerMaterialScienceAG製のRoskydal登録商標2258、Cognis製のPhotomer6891などの脂肪族ウレタンアクリレート、またはBASFAG製のLaromer登録商標8987ヘキサンジオールジアクリレート中70濃度、BayerMaterialScienceAG製のDesmolux登録商標U680Hヘキサンジオールジアクリレート中80濃度、いずれもCrayValley製のCraynor登録商標945B85ヘキサンジオールジアクリレート中85濃度またはCraynor登録商標963B80ヘキサンジオールジアクリレート中80濃度などの反応性希釈剤に溶解した脂肪族ウレタンアクリレート、あるいは、CytecSurfaceSpecialities製のEbecryl登録商標810または830である。任意的な反応性の重合性成分の代わりに、商業的に入手可能な予め調製されたUVラッカーも使用できる。このようなラッカーは、例えば、MomentivePerformanceMaterialsから、商品名UVHC3000、UVHC3000KUVHC3000H、UVHC7000、UVHC8558およびUVHC8600として入手できる。本発明に係るコーティング組成物は、安定剤、フロー剤、表面添加剤、顔料、着色剤、接着促進剤、IR吸収剤および一般式の化合物以外のUV吸収剤から成る群から選択される1種以上の更なる添加剤を所望により含有できる。本発明に係るコーティング組成物は、機械抵抗を増加させ、UV放射に対する更なる保護をおこなうために、無機ナノ粒子を所望により含有できる。適当なナノ粒子は、ランタニドを含む、周期表の主族II~IVの元素および/または亜族I~VIIIの元素の無機酸化物、混合酸化物、水酸化物、硫酸塩、炭酸塩、炭化物、ホウ化物および窒化物である。好ましいナノ粒子は、酸化ケイ素、酸化アルミニウム、酸化セリウム、酸化ジルコニウム、酸化ニオブ、酸化亜鉛または酸化チタンナノ粒子であり、酸化シリコンナノ粒子が特に好ましい。好ましく使用される粒子は、200nm未満、好ましくは5~100nm、特に好ましくは5~50nmの平均粒度動的光散乱により分散体中で測定、Z平均として決定を有する。好ましくは、用いる全てのナノ粒子の少なくとも75、特に好ましくは少なくとも90、最も特に好ましくは、少なくとも95は、上記粒度を有する。ナノ粒子は、原則としては、粉末の形態で使用することも、適当な溶媒中のコロイド懸濁液または分散液の形態で使用することもできる。無機ナノ粒子は、有機溶媒オルガノゾル中のコロイド的分散形態で好ましく用いられる。オルガノゾル用の適当な溶媒は、例えば、メタノール、エタノール、イソプロパノールなどのアルコール、例えば、アセトン、2-ブタノン、メチルイソブチルケトン、ジアセトンアルコールなどのケトン、例えばブチルアセテート、エチルアセテート、1-メトキシ-2-プロピルアセテートなどのエステル、例えばトルエン、キシレンなどの芳香族溶媒、ならびに、例えば1,4-ジオキサン、エチレングリコールn-プロピルエーテルなどのエーテル、またはこうした溶媒の任意の所望の混合物である。適当なオルガノゾルは、固形分10~60重量、好ましくは15~50重量を有する。適当なオルガノゾルは、例えば、例えば商品名Organosilicasol登録商標およびSuncolloid登録商標またはHighlink登録商標NanOGとして得られるようなシリコンジオキシドオルガノゾルである。ナノ粒子は表面修飾されてもよい。好適なものは、シラン化によって表面修飾されているこれらの無機粒子である。この方法は文献において原理上既知であり、例えばDE-A19846660やWO03/44099に記載されている。無機ナノ粒子の表面は、例えばWO2006/008120およびFoersterSAntoniettiMAdvancedMaterials10no3195に記載のように、界面活性剤またはブロックコポリマーによって吸着的/会合的にさらに修飾してもよい。好適な表面修飾は、アルコキシシランおよび/またはクロロシランによるシラン化である。WO2004/035474に相当するγ-グリシドキシプロピルトリメトキシシランまたはγメチルアクリルオキシプロピルトリエトキシシランによる部分修飾は特に好ましい。本発明に係るコーティング組成物は、一般式I化合物、任意的な開始剤、安定剤、反応性希釈剤、バインダーおよび他の添加剤などの各成分を、溶媒または複数の溶媒に添加し、撹拌によりそれらを共に混合することによって、簡単な方法で調製できる。好ましくは、一般式I化合物または複数の一般式I化合物を、溶媒または複数の溶媒に溶解させ、次いで、更なる添加剤を添加する。その後、ろ過による精製を所望により行う。上記成分の混合物を調整する間または調製後に、ナノ粒子を本発明に係るコーティング組成物に添加してもよい。添加は本発明に係るコーティング組成物中で粒子を撹拌することにより簡単に行える。しかし、増加した分散エネルギー、例えば超音波、ジェト分散または回転固定原理に従う高速撹拌機を使用することも可能である。簡単な機械式の撹拌が好ましい。本発明に係るコーティング組成物は、UV保護作用を有するコーティングの製造に適している。これを受けて、本発明に係るコーティング組成物を、対応する基材に常套の方法で施し、次いで、適当な条件下で硬化させることができる。それに応じて、本発明は、以下のことを特徴とする基材のコーティング方法も提供する:A請求項6~10のいずれか1つに記載のコーティング組成物の層を基材に施し、B次いで、溶媒の少なくとも一部を、工程Aに従い得られた層から除去し、その後、C工程Bに従い得られた層を硬化させる。塗布は、例えば浸漬法、フラッドコーティング、噴霧法、ナイフ塗布法、注入法、スピンコート法または刷毛法により行うことができる。存在し得る溶媒の全てまた一部を除去し、好ましくは蒸発させ、このようにして得られたコーティングを、UV放射または他の常套の硬化方法例えば電子線硬化、プラズマ硬化などにより、好ましくはUV光により、室温または昇温条件下にて硬化させる。通常の方法による塗布についての情報は、例えばOrganicCoatingsScienceandTechnologyJohnWileySons1994Chapter226582頁に記載されている。本発明に係るUV保護配合物から製造されたコーティングCは、UV放射に対する基材の極めて良好な保護と、光化学分解に対する表面の長期に及ぶ耐久性をもたらす。したがって、それらは、特に日光または人工的な放射原からのUV放射に対して保護されるUVに不安定な基材であっても使用できる。プラスチック材料だけでなく、天然材料、例えば木にも、本発明に係るコーティングによって、光化学分解に対する長期間の耐久性をもたらすことができる。一方、同様に可能なガラスのコーティングは、基材を保護するためではなく、大量生産される窓ガラスを透過する、長波長のUV放射≧300nmを、例えばほぼ完全に防ぐ機能を果たす。したがって、本発明は、本発明に係るコーティング組成物から製造されるコーティングも提供する。好ましい実施態様において、本発明に係るコーティングは、01μm~20μm、特に好ましくは03μm~10μm、最も特に好ましくは05μm~5μmの層厚を有する。本発明に係るコーティングに本発明に係る一般式Iの化合物の含有量のより高い含有量は、十分なUV保護をもたらすために、選択された層厚をより薄くできる。本発明に係るコーティングは、340nmにて、1.2以上、好ましくは1.5以上、特に好ましくは2以上の吸光度340nmでの光学密度とも称されるを好ましく有する。この吸光度は、UV放射に対する本発明に係るコーティングの保護作用の度合いである。340nmでの吸光度は、VarianIncUSA製のCary50UVVISスペクトロメーターを用いる例において記載された方法Aに従い測定される。これに応じて、本発明は、本発明に係る少なくとも1つのコーティング組成物から製造される少なくとも1つのコーティングと少なくとも1つの基材を有することを特徴とする物品をさらに提供する。適当な基材は、プラスチック材料、ガラス、または天然材料、例えば木材などから成る基材である。プラスチック材料から成る基材が好ましい。基材は、特に好ましくは成型品、1種以上の熱可塑性プラスチックを含有する共押出し成形品または押出し成形品である。本発明に係る特に好ましい物品は、例えば、フィルム、シート、多層シート、ヘッドランプカバープレート、自動車用グレージングまたは建築物用グレージングである。これに応じて、本発明に係るコーティング組成物は、例えばプラスチック材料、木材またはガラスなどの表面、特にプラスチック表面に対するコーティングに適当である。それらの高い透明性に起因して、本発明に係るコーティングは、透明プラスチック材料に特に使用でき、好ましくは、ポリカーボネート、ポリアクリレートまたはポリメタアクリレート、ポリスルホン、ポリエーテル、熱可塑性ポリウレタンおよびポリスチレンなどの透明熱可塑性物質、およびそれらのコポリマーおよび混合物ブレンドに使用できる。適当な熱可塑性物質は、例えば、ポリアクリレート、ポリメタアクリレート例えば、PMMA;例えば、Rohm製のPlexiglas登録商標、シクロオレフィンコポリマーCoC例えば、Ticona製のTopas登録商標、NipponZeon製のZenoex登録商標、JapanSyntheticRubber製のApel登録商標、ポリスルホンBASF製のUltrason登録商標、またはSolvay製のUdel登録商標、ポリエステル、例えば、PETまたはPEN、ポリカーボネートPC、ポリカーボネート/ポリエステルブレンド、例えばPC/PETなど、ポリカーボネート/ポリシクロヘキシルメタノール-シクロヘキサンジカルボキシレートPCCD;GE製のXylecs登録商標、ポリカーボネート/PBTおよびそれらの混合物である。特に有利には、ポリカーボネートおよびコポリカーボネート、特に、ビスフェノールA系芳香族ポリカーボネートおよびコポリカーボネートが、本発明に係るコーティングによってUV放射に対して保護される。UV放射に対する保護について長期の耐久性を有するようなポリカーボネートを、例えば、黄変を長期間にわたって防がなければならない、建物および車両のグレージングに使用できる。ポリメタアクリレートおよびポリカーボネートまたはコポリカーボネートも好ましくは使用され、特に、ポリカーボネートまたはコポリカーボネートおよびそれらの混合物が使用される。本発明に係るプラスチック組成物の調製に適当なポリカーボネートは、全ての既知のポリカーボネートであるこれらは、ホモポリカーボネート、コポリカーボネートおよび熱可塑性ポリエステルカーボネートである。好ましくは、適当なポリカーボネートは、ジクロロメタン中での相対溶液粘度を測定することにより決定される、または光散乱によって標準化されたフェノール/o-ジクロロベンゼンの等重量混合物中での相対溶液粘度を測定することにより決定される、18000~40000、好ましくは26000~36000、および特に28000~35000の平均分子量Mwを有する。好ましくは、ポリカーボネートの調製は、文献に様々な記載がされている界面法、または溶融エステル交換法によって調製される。界面法に関する文献には以下のものが含まれる:例えば、HSchnellChemistryandPhysicsofPolycarbonatesPolymerReviewsVol9IntersciencePublishersNewYork1964p33以下PolymerReviewsVol10CondensationPolymersbyInterfacialandSolutionMethodsPaulWMorganIntersciencePublishersNewYork1965ChapVIIIp325DresUGrigoKKircherandPRMullerPolycarbonateinBeckerBraunKunststoffHandbuchVolume31PolycarbonatePolyacetalePolyesterCelluloseesterCarlHanserVerlagMunichVienna1992p118145およびEP-A0517044。溶融エステル交換法は、例えば、EncyclopediaofPolymerScienceVol10ChemistryandPhysicsofPolycarbonatesPolymerReviewsHSchnellVol9JohnWileyandSonsIncおよびDE-B1031512およびUS-B6228973の明細書に記載されている。ポリカーボネートは、ビスフェノール化合物と炭酸化合物、特にホスゲンとを反応させることにより調製されるか、あるいは溶融エステル交換法の場合、ビスフェノール化合物とジフェニルカーボネート若しくはジメチルカーボネートから調製される。ビスフェノールAに基づくホモポリカーボネートと、ビスフェノールAモノマーおよび11ビス4ヒドロキシフェニル335トリメチルシクロヘキサンモノマーに基づくコポリカーボネートが特に好ましい。ポリカーボネートの合成に使用できる別のビスフェノール化合物は、とりわけ、WO-A2008037364、EP-A1582549、WO-A2002026862号、および同2005113639に記載されている。ポリカーボネートは直鎖状であってもよく、分枝鎖状であってもよい。分枝鎖状のポリカーボネートと、非分枝鎖状のポリカーボネートの混合物を使用してもよい。ポリカーボネート用の適当な分枝剤は文献において既知であり、以下の文献に開示されている:例えば、特許明細書の場合、US-B4185009、DE-A2500092、DE-A4240313、DE-A19943642、US-B5367044、並びにそれらに記載された参考文献。さらに、使用されるポリカーボネートは、本質的に分枝鎖状であってもよく、この場合、ポリカーボネートの調製に際し分枝剤を添加しなくてもよい。本質的な枝分かれの例は、いわゆるフリース構造であり、EP-A1506249号明細書において、溶融ポリカーボネートに関する記載がある。ポリカーボネートの調製に際し、連鎖停止剤を付加的に使用してもよい。フェノール、例えばフェノールなど、アルキルフェノール、例えばクレソールおよび4tertブチルフェノール、クロロフェノール、ブロモフェノール、クミルフェノールまたはこれらの混合物が、連鎖停止剤として好ましく使用される。基材層または複数の基材層におけるプラスチック組成物は、例えば、UV吸収剤、IR吸収剤および他の常套の加工助剤、特に、離型剤および流動性向上剤、および常套の安定剤、特に、熱安定剤、および帯電防止剤、顔料、着色剤、および光学的光沢剤などをさらに含有してもよい。異なる添加剤または異なる濃度の添加剤が各層に存在できる。しかしながら、本発明に従い、付加的なUV吸収剤は、コーティングを施されるプラスチック中に必要不可欠であるとは限らず、また、好ましくは存在しない。しかしながら、少量の更なるUV吸収剤を含有するプラスチック組成物製の基材層を用いることが有利であり得る。したがって、好ましい実施態様において、ベンゾトリアゾール誘導体、二量体ベンゾトリアゾール誘導体、トリアジン誘導体、二量体トリアジン誘導体およびジアリールシアノアクリレートのクラス由来の1種以上のUV吸収剤を0.01~0.5重量含有するポリカーボネートをプラスチック材料として使用する。これらのUV吸収剤は、好ましくは本発明に係る一般式Iの化合物とは相違する。更なる実施態様において、更なる基材層、例えば、存在できる共押出し層は、多量の添加剤、特にUV吸収剤を含有できる。コーティングを施される熱可塑性プラスチック製の基材の場合、とりわけ、押出し、共押出し、または射出成形した成型品、例えばフィルム、シート、多重壁シートおよび大部分が平らな基材をコーティングできる。用途の分野も、1Kおよび2K射出成形部品、例えば、ヘッドランプカバープレート、建築用グレージングおよび車両用グレージングである。用途に応じて、コーティングを、基材の1面または1面以上に有利に施せる。したがって、フィルムまたはシートなどの平らな基材は、片面または2面をコーティングされることができ、2面をコーティングする場合、コーティングは同一であってもよく、異なるものであってもよい。コーティングを施した基材を含む物品は、更なるコーティングを付加的に含むことができる。UV保護コーティングに加えて、更なるコーティングとして、例えば、IR吸収層、IR反射層、導電性層、エレクトロルミネッセンス層、装飾着色および印刷層、導電性印刷層例えば、車の窓の加熱に使用されるを含み、所望により、これらの層は熱線、反射防止層、水滴防止nodropコーティング、防曇コーティング、指紋付着防止コーティング、およびまたはそれらの組合せを考慮できる。これらのコーティングは中間層およびまたは外層として含まれてもよく、施されてもよい。基材に対する接着性、または更なるラッカー塗布されたコーティングに対する接着性を改良するために、基材または更なる層に対する、本発明に係るコーティングの良好な接着性を確実にする適当な接着促進剤を使用することも可能である。接着促進剤は、本発明に係るコーティング組成物に添加してもよく、または本発明に係る層上に独立したコーティングとして施される。ポリメタクリレートまたはポリウレタンに基づく常套の接着促進剤が最も好ましい。接着促進作用に加えて、全体的な構造のUV保護は、更なるUV吸収剤、更なる光安定剤好ましくはHALSにより所望により増加できる。接着促進剤、またはプライマーは、室温にてフラッシュオフした後、昇温条件にてベークされるかベーク-オン-ベーク法またはゾル-ゲル溶液または他のトップラッカーを用いて直接オーバーコートすることにより施すことができるウェット-オン-ウェット法本発明に係る混合物から得られるコーティングは、さらに、例えば機械的特性耐引掻性を更に改良する機能を果たすことが出来る更なるコーティングを用いて、それらの外側を更にオーバーコートされてもよい。更なるバリアと引掻きからの保護を提供できるプラズマ層を施すことも同様に可能である。このプラズマ層は、先行技術に従い、沈殿反応種により施され、例えば、プラズマ化学気相成長法PECVD、マグネトロンスパッタリング例えば、US-A2007/104956または蒸着により施される。このようなコーティング法は、既知であり、ReneAHaeferOberflachenundDunnschichtTechnologiePartISpringerVerlag1987に記載されている。ガラス状の層は、一般に、このようにして堆積できる。しかしながら、ダイヤモンド状およびアモルファスカーボン層も適当である。特に、ゾル-ゲルラッカーが耐引掻性コーティングに適当である。本発明の範囲内のゾル-ゲルラッカーは、ゾル-ゲル法により製造されるラッカーである。ゾル-ゲル法は、ゾルと称されるコロイド状の分散体から非金属の無機またはハイブリッドポリマー材料を合成する方法である。例えば、例えば、このようなゾルゲルコーティング溶液は、コロイド状の二酸化ケイ素およびオルガノアルコキシシランまたは一般式RSi3のオルガノアルコキシシランの混合物水性分散液を加水分解することにより調製できるただし、一般式RSi3のオルガノアルコキシシランにおいて、Rは、一価のC1~C6アルキル基、または全体的若しくは部分的にフッ素化されたC1~C6アルキル基、ビニルまたはアリルユニット、アリール基またはC1~C6アルコキシ基を表わす。特に好ましくは、Rは、C1~C4アルキル基、例えば、メチル、エチル、nプロピル、イソプロピル、tertブチル、secブチルまたはnブチル基、ビニル、アリル、フェニルまたは置換フェニル基である。基ORは、相互に独立して、C1~C6アルコキシ基、ヒドロキシ基、ホルミル基およびアセチル基を含有する群から選択される。コロイド状の二酸化ケイ素は、例えば、Levasil登録商標200AHCStarck、Nalco登録商標1034ANalcoChemical社、Ludox登録商標AS40またはLudox登録商標LSであり、これに関して、また、EPA0570165を参照されたい。層厚は、1~20μm、好ましくは3~15μm、および特に好ましくは6~8μmである。UV硬化性ハイブリッドラッカーは、例えば、UV硬化性アクリレートラッカーまたはUV硬化性無水の加水分解性シラン系であり、WO2008071363AまたはDEA2804283に記載されている。商業的に入手可能な系は、UHVC3000である。層厚は、1~25μm、好ましくは、層厚は、4~20μm、特に好ましくは8~12μmである。ハイブリッドラッカーに基づく耐引掻層は、340nmにて、01~3の吸光度、好ましくは02~2.5、特に好ましくは03≦吸光度ハイブリッド層≦2の吸光度を有する。以下に示す例示的な実施態様は、本発明を説明する役割を果たすが、それに限定すべきではない。方法A:340nmでの吸光度の測定光学密度の測定ポリカーボネート基材または方法Bに係るガラス基材に施した後に硬化させた本発明に係るコーティングの吸光度を、VarianIncUSA製のCary50UVVisスペクトロメーターを用い340nmにて測定した。コーティングを施していないこと以外は同じポリカーボネート基材方法Bに係るガラス基材をバッククラウンドのスペクトルとして使用した。方法B:層厚の測定ポリマー基材上のコーティングの層厚の測定に関して、校正を行うために、対象となっているラッカー組成物をガラスに塗布し、硬化させ、340nmにて対象となっているコーティングの吸光度を方法Aに従って測定し、コーティングの層厚をAlphaStep500表面形状測定装置Tencorを用いて測定した。次いで、その層厚が測定されるポリカーボネート基材上の対象となるコーティングに関して、方法Aを用いて測定された340nmでの吸光度に基づき、コーティングの層厚を測定した340nmでの対象となるコーティングの吸光度は、コーティングの層厚に比例する。例1:本発明に係るUV吸収剤の調製110gのTinuvin479および8.1gのジブチルスズ酸化物アルドリッチを、217.7gの111trisプロパンアルドリッチに導入し、165°C油浴温度にて5時間撹拌した。撹拌した塊は、当初は曇っていたが、その後透明になった。反応混合物の冷却後、生成物を、メタノールを用いて結晶状態で沈殿させ、濾過し、メタノールで洗浄し、乾燥させた。更なる精製を、トルエンから2度結晶化させることにより行った。B11の融点は、121.8°Cであり、収量は70gである理論的収率は63であった。元素分析:C42H39N3O6計算:C7399H577N616。実測:C7480H600N590。70gのB11を、350mlのジオキサンで溶解させ、31.2gのトリエチルアミンを添加した。ジオキサン70ml中のメタクリロイル塩化物23gの溶液を、外部冷却を行いながら得られた溶液に滴下した。反応混合物を室温にて4時間撹拌し、次いで、水に添加した。沈殿物質をトルエンと酢酸エチル8:1溶液中で得た。溶液を、硫酸マグネシウムで乾燥させた。クロマトグラフィーによる後精製を、トルエン/酢酸エチル8:1を用いシリカゲル上で行った。溶媒の除去後、化合物B12を真空中で乾燥させた。生成物は非結晶性のガラス状の固体樹脂であった。収量は29理論的収率35であった。元素分析:C50H47N3O8計算:C7342H579N514。実測:C7320H600N510。例2:本発明に係るラッカー配合物コーティング組成物の調製a1gのB12を9gのジアセトンアルコールに添加し、室温にて完全に溶解させた。0.02gのDarocur4265を添加した。透明な溶液を吸引フィルター孔径0.2μmのメンブレンフィルターを用いて濾過し、暗黒ガラス製のフラスコへ移した。b0.9gのB12と0.1gのジペンタエリスリトールペンタ-/ヘキサ-アクリレートDPHA、アルドリッチを、9gのジアセトンアルコールに添加し、室温にて完全に溶解させた。0.02gのDarocur4265を添加した。透明な溶液を吸引フィルター孔径0.2μmのメンブレンフィルターを用いて濾過し、暗黒ガラス製のフラスコへ移した。cbと同様にして、0.8gのB12と0.2gのジペンタエリスリトールペンタ-/ヘキサ-アクリレートDPHA、アルドリッチから、更なるラッカー配合物を調製した。dbと同様にして、0.5gのB12と0.5gのジペンタエリスリトールペンタ-/ヘキサ-アクリレートDPHA、アルドリッチから、更なるラッカー配合物を調製した。ebと同様にして、0.25gのB12と0.75gのジペンタエリスリトールペンタ-/ヘキサ-アクリレートDPHA、アルドリッチから、更なるラッカー配合物を調製した。f0.5gのB12を、6.13gのジアセトンアルコールに添加し、室温にて完全に溶解させた。3.33gのラッカーUVHC3000と0.04gのDarocur4265を添加した。透明な溶液を吸引フィルター孔径0.2μmのメンブレンフィルターを用いて濾過し、暗黒ガラス製のフラスコへ移した。例3:コーティングされたポリカーボネート物品の製造3.1基材およびそれらの調製10×15×0.32cmに計測されたMakrolonM2808から成る光学グレードの射出成形ポリカーボネートPCシートを、120°Cにて1時間調質し、イソプロパノールで洗浄し、フラッシュオフした。同じ寸法のMakrolonAL2647から成る光学グレードの射出成形ポリカーボネートPCシートを、同様にして調製した。両面に積層フィルムが設けられているポリカーボネートPCフィルムMakrofolDE11cc厚さ500μmから成る積層フィルムを両面から取り除いた。フィルムを、湿潤洗浄せず、熱による前処理を行うこと無くコーティングした。3.2.本発明に係るUV保護層の適用a例2aから得られた液体ラッカー配合物を、ZehntnerZAA2300フィルム塗布器9μmのらせんバーコーター、塗布速度15mm/sを用いて、シートまたはフィルムに塗布した。コーティングを簡単に乾燥させ、UVランプの下で硬化させた。ArccureTechnologiesGmbH製のBK150EBUUV装置UV放射150D200、電気出力3kW、全スペクトル領域におよびUV放射量15J/cm2をこの目的のために使用した。得られたコーティングの厚さは1~2μmであった。340nmにて光学密度を測定したVarianIncUSA製のCary50UVVISスペクトロメーターを用いて測定した。光学密度は3を超えた。コーティングの接着性を、粘着テープの剥離3M610粘着テープにより測定し、また、クロスカットISO2409に類似により測定した。コーティングは試験をパスした。すなわち、コーティングが全くはぎ取られなかったISO2409に従う評価0であった。b~eラッカー配合物2b~2eを、aと同様にして塗布し硬化させた。得られたコーティングの厚さは1~2μmであった。340nmでの光学密度は2を超えた。接着性試験をパスしたISO2409に従う評価0。fラッカー配合物2fをaと同様にして塗布し硬化させた。得られたコーティングの厚さは2.9μmであった。接着性試験をパスしたISO2409に従う評価0であった。340nmでの光学密度は3.76であった。3.3最上部のラッカー層の適用a例3.2aからのUV保護層を有するシートまたはフィルムを、次いで、商業的に入手可能なPMMAプライマーMomentivePerformanceMaterials製のプライマーSHP470でコーティングし、室温にて30分間フラッシュオフさせ、127°Cで30分かけて硬化させた。直後に、新たに濾過した、商業的に入手可能な、ソル-ゲルラッカーAS4700MomentivePerformanceMaterials製で、フラッドコーティング法により、それらを上方にラッカー塗布した。室温にて30分間フラッシュオフさせた後、127°Cで1時間かけてシートを硬化させた。コーティングの接着性を、粘着テープの剥離3M610粘着テープにより測定し、また、クロスカットISO2409に類似により測定した。試験をパスした。すなわち、コーティングが全くはぎ取られなかったISO2409に従う評価0であった。b例3.2aからのUV保護層を有するシートまたはフィルムは、フラッドコーティング法により、商業的に入手可能なラッカーUVHC3000で上方にラッカー塗布された。乾燥キャビネット中で70°Cにて6分間フラッシュオフしたのち、UVランプ下でシートまたはフィルムを硬化させた。コーティングは試験をパスした。すなわち、コーティングが全くはぎ取られなかったISO2409に従う評価0であった。c例3.2eからのUV保護層を有するシートを、真空チャンバ-に導入し、プラズマ源の前方約180mmに固定した。次いで、真空チャンバ-を1×10-4mbar未満の基準圧まで排気した。次いで、24g/時の流速のヘキサメチルシロキサンを導入し、2000Wの出力、パルスTon=5msおよびToff=5msにてプラズマを点火した。層堆積を、p=0.025mbarの圧力で1分間行った。その後、酸素が導入され、30秒の期間に亘り0~1リットル/分まで流れを増加させた。24g/時HMDSOの流れと、1リットル/分O2の流れにて、p=0.14mbar圧力および上記出力にて更に8分間、層堆積を行った。この結果、約5μmの総層厚がもたらされた。層は透明であり、3Hの鉛筆硬度を有した。コーティングは接着性試験をパスした。すなわち、コーティングが全くはぎ取られなかったISO2409に従う評価0であった。実施例は、本発明に係るUV吸収剤自体がフィルム形成能を有し、更なるフィルム形成剤、例えば、バインダーまたは重合性コモノマーなどを必要とせず、透明で、薄く、高い接着性の層を形成することを示す特に、実施例2aからのコーティング配合物を用いる実施例参照。実施例2b~2eにおいて、異なる量の反応性希釈剤を添加することも、同様の結果を示す。さらに、実施例は、本発明に係るコーティングによりUV保護がもたらされた基材が、プラズマまたは商業的に入手可能なUV硬化またはゾル-ゲル配合物によって耐引掻特性を付与するために上からラッカー塗布できることを示す。加えて、本発明に係るコーティングは、結果として接着性を損なうことなく、耐引掻コーティングに対するプライマー層として直接それ自身を使用できるということを実施例は示す。"